СПОСОБ ПОЛУЧЕНИЯ МАТОЧНОЙ СМЕСИ НА ОСНОВЕ ДИЕНОВОГО ЭЛАСТОМЕРА И ДИОКСИДА КРЕМНИЯ

1. Способ получения маточной смеси диенового эластомера и диоксида кремния, включающий следующие последовательные стадии:
- приготовление, по меньшей мере, одной дисперсии диоксида кремния в воде,
- приведение в контакт и смешение латекса эластомера и водной дисперсии диоксида кремния в присутствии, по меньшей мере, соли двухвалентного цинка для получения коагулята,
- извлечение коагулята,
- сушка извлеченного коагулята для получения маточной смеси;
-6
-6
2
где при этом молярное содержание катионов цинка, определяемое как число моль катионов цинка цинковой соли на единицу площади поверхности диоксида кремния, составляет от 1,19×10 до 5,62×10 моль/м.
2. Способ по п. 1, где, по меньшей мере, соль двухвалентного цинка добавляют к водной дисперсии диоксида кремния прежде, чем последнюю приводят в контакт с латексом эластомера.
3. Способ по п. 1 или 2, где стадию извлечения коагулята осуществляют с помощью операции фильтрования.
4. Способ по п. 1 или 2, где стадию извлечения коагулята осуществляют с помощью операции центрифугирования.
5. Способ по п. 1, где латекс диенового эластомера представляет собой латекс натурального каучука.
6. Способ по п. 5, где латекс натурального каучука представляет собой концентрированный латекс натурального каучука.
7. Способ по п. 1, где диоксид кремния представляет собой осажденный диоксид кремния.
8. Способ по п. 1, где количество диоксида кремния во время операции, в ходе которой приводят в контакт две дисперсии, составляет от 20 до 150 phr (где phr означает число частей на 100 мас.ч. эластомера).
9. Способ по п. 8, где количество диоксида кремния во время операции, в ходе которой приводят в контакт две дисперсии, составляет от 30 до 100 phr.
10. Способ по п. 9, где количество диоксида кремния во время операции, в ходе которой приводят в контакт две дисперсии, составляет от 30 до 90 phr, предпочтительно от 30 до 70 phr.
11. Способ по п. 1, где цинковую соль выбирают из сульфатов цинка, галогенидов цинка и нитратов цинка.
12. Способ по п. 11, где цинковая соль представляет собой сульфат цинка.
13. Способ по п. 1, где водную дисперсию связующего агента добавляют до операции или во время операции, в ходе которой приводят в контакт водную дисперсию диоксида кремния и латекс диенового эластомера.
14. Маточная смесь диенового эластомера и диоксида кремния, полученная по любому из п.п. 1-13.
15. Каучуковая композиция на основе, по меньшей мере, одной маточной смеси по п. 14.
16. Готовое изделие или полупродукт, включающее(ий) композицию по п. 15.
17. Протектор шины, включающий в себя композицию по п. 15.
18. Шина или полупродукт, включающая(ий) в себя, по меньшей мере, одну каучуковую композицию по п. 15.